(57)【特許請求の範囲】
【請求項１】
薄膜トランジスタであって、
基板と、
ゲート電極、ソース電極及びドレーン電極と、
誘電体層と、
半導体層と、
を含み、前記半導体層は、ｃ軸が前記誘電体層又は前記基板に垂直になるように配向した酸化亜鉛ナノディスクを含み、
前記半導体層は前記基板の表面上に堆積され、前記基板は、前記表面上に少なくとも１種類の極性官能基を有することを特徴とする、薄膜トランジスタ。
【請求項２】
薄膜トランジスタであって、
ポリマー基板と、
ゲート電極、ソース電極、及びドレーン電極と、
誘電体層と、
半導体層と、
を含み、前記半導体層は、ｃ軸が前記誘電体層又は前記基板に垂直になるように配向した酸化亜鉛ナノディスクを含み、前記基板は約１０マイクロメートルから１０ミリメートルの厚さを有することを特徴とする、薄膜トランジスタ。
【請求項３】
薄膜トランジスタであって、
ポリマー基板と、
ゲート電極、ソース電極、及びドレーン電極と、
誘電体層と、
半導体層と、
を含み、前記半導体層は、ｃ軸が前記誘電体層又は前記基板に垂直になるように配向した酸化亜鉛ナノディスクを含み、前記半導体層は、金属ナノ粒子又は金属酸化物ナノ粒子をさらに含むことを特徴とする、薄膜トランジスタ。
【発明の詳細な説明】
【技術分野】
【０００１】
本開示は薄膜トランジスタに関する。特に、該薄膜トランジスタは、基板と、配向した酸化亜鉛半導体層を備える。
【背景技術】
【０００２】
酸化亜鉛（ＺｎＯ）は、薄膜トランジスタ（「ＴＦＴ」）におけるチャネル半導体として知られている。これは容易に入手でき、室温で加工することができる。これはまた、非常に高い電子移動度（１５５ｃｍ2／Ｖ・ｓｅｃにも達する高いバルク移動度及び７０ｃｍ2／Ｖ・ｓｅｃの電界効果移動度）を有し、環境的に安定であり、大きなバンドギャップを有し、非毒性であり、安価である。
【０００３】
しかし、半導体を製造する方法がＺｎＯ半導体層の移動度に影響を及ぼすことになる。高い移動度（５−２０ｃｍ2／Ｖ・ｓｅｃ）をもつＺｎＯ半導体は、普通、ラジオ周波数（ＲＦ：高周波）のマグネトロン・スパッタリングによってのみ作成される。その装置は高価で製造コストを高くする。別の方法では、ＺｎＯ前駆物質が用いられ、次いでＺｎＯ半導体層を形成するように処理された。しかし、この方法は４００−５００℃の温度におけるアニール・ステップを必要とする。この様な温度は、例えばポリエステル、ポリカーボネート、ポリイミド膜又はシートなどのポリマー基板のように、より低い温度で変形する基板には適さない。ＺｎＯ半導体はまた、溶液中のＺｎＯナノ粒子又はナノロッドを用いて低い（周囲の）温度で作成されている。しかし、この半導体は低い移動度（約０．６ｃｍ2／Ｖ・ｓｅｃ）を有する。
【０００４】
酸化亜鉛の薄膜結晶は普通、格子定数ａ＝３．２９６０Å及びｃ＝５．２０６５Åをもつウルツ鉱型構造（六方対称）を有する。酸化亜鉛の配向は、例えばｘ線回折（ＸＲＤ）法を用いて解析することができる。不規則に配向した酸化亜鉛結晶に対しては、ＣｕＫα放射（λ＝１．５４１８Å）を用いることにより、（１００）、（００２）、及び（１０１）面に対して、それぞれ、ｄ＝２．８１Å、２．６０Å、及び２．４８Åのｄ間隔距離を有する３つのピークを観測することができる。不規則に配向した酸化亜鉛の粉末試料におけるこれらのピークの強度比は、それぞれ、およそＩ(100)／Ｉ(002)／Ｉ(101)＝５７／４４／１００である（強度は、Ｔｈｅ  Ｉｎｔｅｒｎａｔｉｏｎａｌ  Ｃｅｎｔｒｅ  ｆｏｒ  Ｄｉｆｆｒａｃｔｉｏｎ  Ｄａｔａ（登録商標）により提供されるＩＣＤＤ／ＪＣＰＤＳカード第３６−１４５１号から得られる）。不規則に配向した酸化亜鉛結晶に対しては、（１００）、（００２）、及び（１０１）ピークの強度の和、Ｉ(100)＋Ｉ(002)＋Ｉ(101)、に対する（００２）ピークの強度の百分率、Ｉ(002)／［Ｉ(100)＋Ｉ(002)＋Ｉ(101)］×１００％、は約２２％±２％である。
【０００５】
ＴＦＴは一般に、基板上の、導電性ゲート、ソース及びドレーン電極、ゲート電極をソース及びドレーン電極から分離する電気絶縁性ゲート誘電体層、及び、ゲート誘電体層に接触し、ソース電極とドレーン電極を橋絡する半導体層から構成される。
【０００６】
【非特許文献１】「Structural and Optical Properties of ZnO Thin Films Grown By RF Magnetron Sputtering on Si Substrates」  T. E. Park et al著.,「J. Korean Phys. Soc.」誌, Vol. 45, S697-S700ページ
【発明の開示】
【発明が解決しようとする課題】
【０００７】
本発明の目的は、配向した酸化亜鉛半導体層を有し、良好な電荷移動度とオン／オフ比を示す薄膜トランジスタを提供することにある。
【課題を解決するための手段】
【０００８】
本開示は、種々の実施形態において、基板、誘電体層、及び半導体層を含む薄膜トランジスタに関するが、ここで半導体層は、ｃ軸が誘電体層又は基板に垂直になるように配向した酸化亜鉛ナノディスクを含む。
【０００９】
さらなる実施形態において、誘電体層又は基板は、少なくとも１種類の極性官能基を含むか又は含むように変性された表面を有する。極性官能基はさらにナノディスクと相互作用して、それらが自己整合して適切に配向した酸化亜鉛半導体層になるのを促進する。
【００１０】
付加的な実施形態において、基板は３００℃より低い変形温度を有することができる。基板は、例えばポリエステル、ポリカーボネート、ポリイミドの膜又はシートなどのポリマー基板とすることができる。
【００１１】
さらに別の実施形態において、本開示のＴＦＴの半導体は、少なくとも１ｃｍ2／Ｖ・ｓｅｃの移動度を有する。より特定的な実施形態において、ＴＦＴは少なくとも５ｃｍ2／Ｖ・ｓｅｃの移動度を有する。
【００１２】
そのようなＴＦＴを作成するための製法もまた開示される。
本開示のこれら及び他の非限定的な特徴が以下でより詳しく説明される。
【発明を実施するための最良の形態】
【００１３】
以下の説明において、明瞭さのために特定の用語が用いられるが、これらの用語は、図面における例証のために選択された実施形態の特定の構造体を示すことだけを意図するものであり、本開示の範囲を規定又は限定することを意図するものではない。以下の図面及び説明において、類似の数字表示は類似の機能の構成要素を示すことを理解されたい。
【００１４】
図１には、基板１６と、それに接触する金属コンタクト１８（ゲート電極）及びゲート誘電体層１４の層と、その上に堆積させた２つの金属コンタクト、即ちソース電極２０及びドレーン電極２２と、を備えたＴＦＴ装置の概略が示される。金属コンタクト２０と２２の上及び間には、ここで示されるように酸化亜鉛半導体層１２が存在する。
【００１５】
図２は、基板３６、ゲート電極３８、ソース電極４０及びドレーン電極４２、ゲート誘電体層３４、並びに酸化亜鉛半導体層３２を備えた別のＴＦＴ装置３０の概略を示す。
【００１６】
図３は、基板（図示せず）／酸化インジウム‐スズ（ＩＴＯ）／酸化アルミニウム‐チタン（ＡＴＯ）、酸化亜鉛半導体層５２、及び、その上に堆積させたソース電極６０及びドレーン電極６２を備え、ここでＩＴＯ５６はゲート電極であり、ＡＴＯ５４は誘電体層である、さらなるＴＦＴ装置５０の概略を示す。
【００１７】
図４は、基板７６、ゲート電極７８、ソース電極８０、ドレーン電極８２、酸化亜鉛半導体層７２、及びゲート誘電体層７４を備えた付加的な実施形態の概略を示す。
【００１８】
本開示のＴＦＴは、ｃ軸が誘電体層又は基板の平面に垂直となるように配向した酸化亜鉛ナノディスクを含む半導体層を有する。半導体層内の結晶酸化亜鉛は、ｃ軸が基板の平面に垂直になるように配向することが好ましい。実施形態において、この好ましい配向は（００２）ピークのｘ線回折強度の、（１００）、（００２）及び（１０１）ピークの強度（インテンシティ）の和に対する百分率、Ｉ(002)／［Ｉ(100)＋Ｉ(002)＋Ｉ(101)］×１００％、が約４０％より大きな、約６０％より大きな、約８０％より大きな（即ち約４０％から約１００％までの、約６０％から約１００％までの、約８０％から約１００％までの）半導体層内の結晶酸化亜鉛を指す。ナノディスクがこの様に配向するときに電子輸送は最も好都合であることが見出されている。
【００１９】
用語「ナノディスク」は本明細書では、格子定数ｃ軸方向の高さ及び（００２）面に沿った底面の３次元構造を有するナノメートル・サイズの物体を意味し、その際、底面は、円形の（又は円形に近い）、多角形の、又は不規則な形状とすることができ、ディスクの高さは底面の直径に等しいか又はそれ以下である。酸化亜鉛ナノプレートは、また、本明細書ではナノディスクとして含まれる。各々の酸化亜鉛ナノディスクは、酸化亜鉛単結晶とすることができるか又は多数の酸化亜鉛結晶を含む（多結晶）ことができ、後者の場合には、ナノディスク中の酸化亜鉛結晶は、ｃ軸がナノディスクの底面に垂直となる好ましい配向を有するべきである。ナノディスクとナノロッドはそれらの構造で区別することができ、ナノロッドにおいては、ナノロッドの高さが底面の直径より大きい。
【００２０】
上に半導体層を堆積させる誘電体層又は基板は、−ＯＨ、−ＮＨ2、−ＣＯＯＨ，−ＳＯ3Ｈ、−Ｐ（＝Ｏ）（ＯＨ）2などの表面極性官能基を含むか、又は含むように表面変性することができる。ＺｎＯナノディスクの（００２）平面は、最も極性が強く最高の表面エネルギーを有するが、表面極性官能基と強く相互作用し、その結果ナノディスクはｃ軸が誘電体層又は基板に垂直になるように好ましく配向する。
【００２１】
本開示のＴＦＴの半導体は、少なくとも１ｃｍ2／Ｖ・ｓｅｃの移動度を有する。これは、他の液相堆積法（リキッドデポジション）を用いて製造される大部分のＴＦＴの移動度を超える。
【００２２】
本開示の酸化亜鉛半導体層は、液相堆積法（リキッドデポジション）を用いて作成される。その方法は、誘電体層、基板又は他のＴＦＴの要素の上に酸化亜鉛ナノディスクを含む組成物を堆積させ、基板の変形温度より低い温度でオプション（選択）として加熱し、オプションとして冷却するステップを含む。これらのステップはまた、幾つかの小さな部分層からなる厚い半導体層を形成するために繰り返すことができる。
【００２３】
酸化亜鉛ナノディスク組成物中にオプションとして錯化剤が用いられるが、これが有する可能な利点として、酸化亜鉛ナノディスクの液体中への溶解度又は分散能を増加させること、酸化亜鉛ナノディスク組成物の粘性率を増加させて薄膜の均一性を改善すること、及び、ｃ軸が結果として生じる半導体層に垂直となるように好ましく配向した酸化亜鉛ナノディスクの膜内での形成を促進すること、が挙げられる。錯化剤は、例えばカルボン酸及び有機アミンとすることができる。実施形態において、錯化剤は、例えば、エタノールアミン、アミノプロパノール、ジエタノールアミン、２−メチルアミノエタノール、Ｎ，Ｎ−ジメチルアミノエタノール、メトキシエチルアミン、メトキシプロピルアミン、ジアミノエタン、ジアミノプロパン、ジアミノブタン、ジアミノシクロヘキサン及び類似物、並びにこれらの混合物、からなる群から選択される有機アミンである。
【００２４】
酸化亜鉛ナノディスクを分散又は溶解して酸化亜鉛ナノディスク組成物を形成するために、例えば、有機溶媒及び水を含む任意の適切な液体を用いることができる。適切な有機溶媒には、ペンタン、ヘキサン、シクロヘキサン、へプタン、オクタン、ノナン、デカン、ウンデカン、ドデカン、トリデカン、テトラデカン、トルエン、キシレン、メシチレンなどの炭化水素溶媒、メタノール、エタノール、プロパノール、ブタノール、ペンタノール、ヘキシルアルコール、ヘプチルアルコール、エチレングリコール、メトキシエタノール、エトキシエタノール、メトキシプロパノール、エトキシプロパノール、メトキシブタノール、ジメトキシグリコールなどのアルコール、アセトン、ブタノン、ペンタノン、シクロヘキサノンなどのケトン、テトラヒドロフラン、クロロベンゼン、ジクロロベンゼン、トリクロロベンゼン、ニトロベンゼン、シアノベンゼン、アセトニトリル、Ｎ，Ｎ-ジメチルホルムアミド、及びこれらの混合物が含まれる。
【００２５】
酸化亜鉛ナノディスク組成物の濃度は、全酸化亜鉛ナノディスク組成物の重量で、例えば、約１重量％から約８０重量％まで、約２重量％から約５０重量％まで、特に約５重量％から約３０重量％までである。酸化亜鉛ナノディスクに対するオプションとしての錯化剤のモル比は、例えば、約０．１から約１０まで、約０．２から約５まで、特に約０．５から約２までである。
【００２６】
実施形態において、酸化亜鉛ナノディスクを含む組成物に他の成分を混合することができる。そのような成分には、例えば、ポリスチレン、ポリ（メチルメタクリレート）、ポリ（ビニルピロリドン）などのポリマー、金、銀などの金属ナノ粒子、酸化シリコン、酸化ガリウム、酸化ジルコニウム、酸化アルミニウム、酸化スズ、酸化インジウム‐スズ（ＩＴＯ）などの金属酸化物ナノ粒子、及びこれらの混合物が含まれる。
【００２７】
酸化亜鉛ナノディスク組成物の液相堆積は、例えば、スピン・コーティング、ブレード・コーティング、ロッド・コーティング、ディップ・コーティング、スクリーン印刷、マイクロコンタクト印刷、インク・ジェット印刷、スタンピングなどの任意の液相堆積法によって遂行することができる。
【００２８】
実施形態において、オプションとして用いられる加熱ステップは約５０℃と約３００℃の間の範囲内のある温度又は幾つかの温度における熱処理を意味する。加熱は、例えば、予熱した加熱器具を用いた特定の温度での瞬間的な加熱の方式で遂行することができる。実施形態において、加熱は、室温（約２５℃）から出発するか又は約２５℃から約１００℃までの間の温度から出発して、例えば、１分当たり約０．５℃から約１００℃までの範囲の、加熱器具が達成することのできる加熱速度による徐々の加熱方式で遂行することができる。さらなる実施形態においては、加熱はまた、例えば、約１００℃において、次に約２００℃において、次に約３００℃においてのように、幾つかの温度において段階的に遂行するができる。実施形態において、加熱はまた、徐々の加熱と幾つかの温度における段階的な加熱とを組み合わせて遂行することができる。加熱はまた、例えば、初めに約３００℃で、次いで約２００℃でのように、高温において、次いで低温において実施することができる。
【００２９】
実施形態において、オプションとして用いられる「冷却」は、堆積させた組成物の温度を約１００℃より低い温度、特におよそ室温（即ち、約２５℃）にすることを意味する。冷却は、例えば、加熱器具を止めて自然冷却方式で、又は、例えば、約０．１℃／ｍｉｎ（分）から約１００℃／ｍｉｎまでのような特定の冷却速度での制御方式で遂行することができる。実施形態において、半導体層及び基板内の機械的ひずみを減少させるために、特に約３００℃より高い温度から、約０．１℃／ｍｉｎから約１０℃／ｍｉｎまでの冷却速度におけるような遅い冷却を利用することができる。
【００３０】
実施形態において用いられる酸化亜鉛ナノディスクのサイズは、約１ｎｍから約１０００ｎｍまでの底面直径を有することができる。特定の実施形態においては、底面直径は約１ｎｍから約５００ｎｍまでである。さらなる実施形態においては、底面直径は約２ｎｍから約１００ｎｍまでである。酸化亜鉛ナノディスクの高さは、約０．５ｎｍから約１０００ｎｍまでとすることができる。特定の実施形態においては、高さは約０．５ｎｍから約５００ｎｍまでである。さらなる実施形態においては、高さは約１ｎｍから約１００ｎｍまでである。酸化亜鉛ナノディスクの調製の例証的な例は、幾つかの論文に見出すことができる。Ｍ．Ｍｏｎｇｅ，Ｍ．Ｋ．Ｋａｈｎ，Ａ．Ｍａｉｓｏｎｎａｔ，及びＢ．Ｃｈａｕｄｒｅｔによる論文「制御されたサイズ及び形状を有する可溶性結晶酸化亜鉛ナノ粒子の室温有機金属合成」（Ａｎｇｅｗ．Ｃｈｅｍ．１１５巻、５４７９−５４８２（２００３）．）は、室温においてテトラヒドロフラン中のジシクロヘキシル亜鉛及び有機アミンを用いて、３〜５ｎｍの直径を有する酸化亜鉛ナノ粒子を合成する方法を記述した。Ｙ．Ｐｅｎｇ，Ａ．Ｘｕ，Ｂ．Ｄｅｎｇ，Ｍ．Ａｎｔｏｎｉｅｔｔｉ，及びＨ．Ｃｏｏｌｆｅｎによる論文「酸化亜鉛六方晶ナノリング及びディスクのポリマー制御結晶化」（Ｊ．Ｐｈｙｓ．Ｃｈｅｍ．Ｂ１１０巻、２９８８−２９９３（２００６）．）は、カルボキシル変性ポリアクリルアミドを含むＺｎ（ＮＯ3）2水溶液を加熱することによって、直径が４００ｎｍから１０００ｎｍまでの酸化亜鉛ナノディスクを調製する方法を開示した。
【００３１】
本開示の酸化亜鉛半導体層は、例えば１ｃｍ2／Ｖ・ｓより大きな高電界効果移動度をもつ薄膜トランジスタを用いる大面積ディスプレイ、ラジオ周波数識別（ＲＦＩＤ）タグなどの電子デバイス内に用いることができる。
【００３２】
酸化亜鉛半導体層は、例えば、約１０ナノメートルから約１マイクロメートルまでの範囲の厚さ、特に約２０ナノメートルから約２００ナノメートルまでの厚さを有する。ＴＦＴデバイスは、幅Ｗ及び長さＬの半導体チャネルを含む。半導体チャネル幅は、例えば、約０．１ナノメートルから約５ミリメートルまで、特定のチャネル幅は約５マイクロメートルから約１ミリメートルまで、とすることができる。半導体チャネル長は、例えば、約０．１マイクロメートルから約１ミリメートルまで、より特定的なチャネル長は約５マイクロメートルから約１００マイクロメートルまで、とすることができる。
【００３３】
基板は、任意の適切な材料、例えば、シリコン、ガラス、アルミニウム、又はプラスチックで構成することができる。基板の厚さは、約１０マイクロメートルから１０ミリメートル以上とすることができ、典型的な厚さは、ガラス板又はシリコン・ウェハなどの堅い基板に対しては約１ミリメートルから約１０ミリメートルまでである。
【００３４】
ゲート電極は、薄い金属膜、導電性ポリマー膜、導電性インク若しくはペーストから作られる導電性膜、又は高ドープ・シリコンなどの基板自体とすることができる。ゲート電極材料の例には、アルミニウム、ニッケル、金、銀、銅、亜鉛、インジウム、酸化亜鉛ガリウム、酸化インジウム‐スズ、酸化インジウム‐アンチモン、ポリスチレンスルフォネート・ドープのポリ（３、４−エチレンジオキシチオフェン）（＝ＰＳＳ−ＰＥＤＯＴ）などの導電性ポリマー、カーボン・ブラック／グラファイトからなる導電性インク／ペースト、又は、Ａｃｈｅｓｏｎ  Ｃｏｌｌｏｉｄｓ  Ｃｏｍｐａｙから入手できるＥＬＥＣＴＲＯＤＡＧ（登録商標）などのポリマー・バインダー中のコロイド銀分散、が含まれるが、これらに限定はされない。ゲート電極は、真空蒸着や、金属又は導電性金属酸化物のスパッタリングや、導電性ポリマー溶液又は導電性インクのスピン・コーティングによる塗布や、キャスティングや、あるいは印刷によって作成することができる。ゲート電極の厚さは、例えば、金属膜に対しては約１０ナノメートルから約２００ナノメートルまでの範囲、ポリマー導電体に対しては約１マイクロメートルから約１０マイクロメートルまでの範囲である。ソース及びドレーン電極として用いるのに適切な典型的な材料には、アルミニウム、亜鉛、インジウム、酸化亜鉛ガリウム、酸化インジウム‐スズ、酸化インジウム‐アンチモンなど導電性金属酸化物、導電性ポリマー及び導電性インクが含まれる。ソース及びドレーン電極の典型的な厚さは、例えば、約４０ナノメートルから約１マイクロメートルまでであり、より特定的な厚さは約１００ナノメートルから約４００ナノメートルまでである。
【００３５】
ゲート誘電体層は、一般に無機材料膜又は有機ポリマー膜とすることができる。ゲート誘電体層として適切な無機材料の例証的な例には、酸化アルミニウム‐チタン、酸化アルミニウム、酸化シリコン、窒化シリコン、チタン酸バリウム、チタン酸バリウムジルコニウム、などが含まれる。ゲート誘電体層のための有機ポリマーの例証的な例には、ポリエステル、ポリカーボネート、ポリ（ビニールフェノール）、ポリイミド、ポリスチレン、ポリ（メタクリレート）、ポリ（アクリレート）、エポキシ樹脂などが含まれる。ゲート誘電体層の厚さは、用いられる誘電体材料の誘電定数に依存して、例えば、約１０ナノメートルから約２０００ナノメートルまでである。ゲート誘電体層の典型的な厚さは、約１００ナノメートルから約５００ナノメートルまでである。ゲート誘電体層は、例えば、約１０-12Ｓ／ｃｍより小さな導電率を有することができる。
【００３６】
実施形態において、ゲート誘電体層、ゲート電極、半導体層、ソース電極、及びドレーン電極は、ゲート電極及び半導体層の両方がゲート誘電体層に接触し、且つ、ソース電極及びドレーン電極の両方が半導体層に接触するように、任意の順番で形成される。「任意の順番で」という句は、逐次的及び同時の形成を含む。例えば、ソース電極とドレーン電極は、同時に又は逐次的に形成することができる。
【００３７】
ｎチャネルＴＦＴに対しては、ソース電極は接地され、一般に例えば約０ボルトから約８０ボルトまでのバイアス電圧がドレーン電極に印加されて、一般に約−２０ボルトから約＋８０ボルトまでの電圧がゲート電極に印加されたときに半導体チャネルを横切って輸送される電荷担体が収集される。
【００３８】
実施形態において、ＴＦＴデバイス内の酸化亜鉛半導体層は一般に、例えば、約１ｃｍ2／Ｖｓ（平方センチメートル毎ボルト毎秒）より大きな電界効果移動度、及び、例えば約１０3より大きなオン／オフ比を示す。オン／オフ比は、トランジスタがオフ状態のときのソース‐ドレーン電流に対する、トランジスタがオン状態のときのソース‐ドレーン電流の比を意味する。
【００３９】
様々な上で開示された及び他の特徴と機能、又はそれらの代替は、多くの他の種々のシステム又は用途に向けて望ましく組み合わせることができる。種々の現在は予期されない又は予想されない代替、修正、変形又は改良が、後に当業者により加えられる可能性があり、それらもまた添付の特許請求の範囲に含まれることが意図されている。特許請求の範囲において特に説明されない限り、特許請求の範囲におけるステップ又はコンポーネントは、なんらかの特定の順番、数、位置、サイズ、形状、角度、色、又は材料に関して、本明細書又は任意の他の請求項を意味するものではなく、またそれらから移入されるものでもないことに注意されたい。
【図面の簡単な説明】
【００４０】
【図１】本開示のＴＦＴの第１の例示的な実施形態を示す図である。
【図２】本開示のＴＦＴの第２の例示的な実施形態である。
【図３】本開示のＴＦＴの第３の例示的な実施形態である。
【図４】本開示のＴＦＴの第４の例示的な実施形態である。
【符号の説明】
【００４１】
１０、３０、５０、７０：ＴＦＴ装置
１２、３２、５２、７２：酸化亜鉛半導体層
１４、３４、７４：ゲート誘電体層
１６、３６、７６：基板
１８、３８、７８：ゲート電極
２０、４０、６０、８０：ソース電極
２２、４２、６２、８２：ドレーン電極
５４：誘電体層（ＡＴＯ、酸化アルミニウム−チタン）
５６：ゲート電極（ＩＴＯ、酸化インジウム−スズ）
【図１】
0005410013.tif 000002
【図２】
0005410013.tif 000003
【図３】
0005410013.tif 000004
【図４】
0005410013.tif 000005